• La demanderesse a trouvé qu'on obtenait des teintures et'impressions possédait d'excellentes solidités sur des articles en polyamides synthétiques lorsqu'on utilisait des bains de teinture ou des pâtes d'impression contenant, en plus des additifs usuels, des colorants 5 de formule générale ■; (S)n . .. ^05H /p ) 10 - H03S dans laquelle R et R-^ représentent des atomes d'hydrogène ou des groupes alkylé contenant de 1 à 4 atomes de carbone ou un reste cyclohexyle ou phényle, et n et m sont des nombres dont la valeur va de 1 à 4. 15 R et représentent de préférence des groupes méthyle et n et m sont de préférence égaux à 0 ou 1» Lorsque R et/ou R^ représentent un reste phényle, les hydroxy-benzènes ne contiennent de préférence pas d'autres substituants. lies colorants qu'on utilise selon l'invention peuvent être ob-20 tenus de manière connue en soi par copulation de l'acide 4,4'-diamino-stilbène-2,2'-disulfonique tétrazoté avec des hydroxybenzènes copula-bles en position ortho ou de préférence en position para, ou leurs mélanges, "Parmi les copulants qui conviennent, on citera par exemple: 25 1 'hydroxybenzène, le 2-, le 3- ou le 4-hydroxy-l-métnylbenzène, le 2-. hydroxy-l,4-diméthylbenzène, le 4-hydroxy-l, 2-diméthylbenzène, le 3— hydroxy-1, 2,4-triméthylbenzene, le 4-hydroxy-l-tert.-butylbenzène, le 4-hydroxy-l-cyclohexylbenzène, le .2- ou le 4-hydroxy-diphényle ou le 3-hydr oxy-l-mé thyl-4-is opro pylbenz ène. 30 Les bains de "teinture et les pâtes d'impression destinés à la teinture et a l'impression d'articles tels que des fibres, des flocons, des filaments, des feuilles, des nappes fibreuses, des tissus ou des tricots de polyamides synthétiques contiennent les colorants à l'état d'acides libres ou, de'préférence, à l'état de leurs sels de sodium, 35 de potassium ou d'ammonium» On teint en bain neutre à acide, de préférence à des températures de 90 à 100°G, les bains de teinture contenant les produits auxiliaires usuels« les polyamides synthétiques sont par exemple le polycaprolac-" tame ou le poly (adipate d'hexaméthylène diamine) ou les corps de struc 40 ture chimique analogues. 70 24813 2051652 scyja HÔ CH=CH-^)-N=N OH HO S 10 0,2 partie d'un agent égalisant du commerce et 2% d'acide formique à 85^ (par rapport au poids de la matière à teindre). Après rinçage et séchage, on obtient une teinture de nuance jaune rougeâtre qui se distingue par d'excellentes solidités. . - -EXEMPLE 5.- 0n imprime du tissu de Nylon-6 ou de Nylon-6,6 selon l'une des techniques usuelles à l'aide d'une couleur d'impression contenant 30-parties du colorant de formule 15 OH, HO -/_Vh=N- OJDL .^xCH, 3Ï=CH-^^4I:=H' OH h4uo5s/ 25 30 35 50 parties de sulfure de di-(2-hydroxyéthyle)-, 2q 240 ' partïëi""dTeâir''cïïâ'ua'ë*7 " ' ~ ~~ 500 parties d'une, pâte d'alginate, - 50 parties de thiourée et 20 parties de sulfate d'ammonium, • et qu'on a réglée au poids final de 1000 parties à l'aide d'eau ou de ~pât@"d^aiginate. La matière textile imprimée est séchée et vaporisée ii-à 3 minutes à 102°C» On rince à nouveau et on sèche. On obtient des impressions de nuance orangée puissante possédant d'excellentes solidités à la lumière et au mouillé. Si, dans les exemples 1, 2 ou 3 ci-dessus, on remplace les colorants utilisés par les produits de copulation de l'acide 4y4'-diami-nostilbènef-2,2'-disulfonique tétrazoté et des composés ci-après, on obtient des teintures ou impressions possédant des nuances et des solidités analogues : le 4-hydroxy-l-mé thylbenz ène le 2-hydroxy-l,4-diméthylbenzène le 4-hydroxy-l,2-diméthylbenzène le 4-hydroxy-l-tert.-butylbenzène le 4-hydroxy-l-cydchexylbenzène 70 24813 2051652 les "bains de teinture et les pâtes d'impression peuvent également contenir des mélanges des colorants à utiliser selon l'invention, entre eus ou avec d'autres colorants. Les mélanges de ces colorants, tels qu'on les prépare par exemple par utilisation de plusieurs copu-5 lants, présentent vis-à-vis des colorants préparés avec un seul copu-lant une solubilité dans l'eau améliorée pour des solidités par ailleurs égales, iànsi par exemple, avec deux copulants,"on obtient un mélangé de 3 colorants différents, mélange qui présente une très bonne solubilité et un bon pouvoir égalisant. 10 D'une manière générale, les colorants qu'on utilise selon 1* ■ • invention montent très bien sur les polyamides synthétiques sur lesquels ils présentent un remarquable pouvoir d'égalisation. On obtient des teintures et des impressions qui se distinguent par d'excellentes ; solidités à la fabrication et à l'utilisation, en particulier une très 15 bonne solidité à la lumière et d'excellentes solidités au. mouillé. Les.exemples suivants illustrent l'invention sans toutefois la limiter; dans ces exemples les indications de parties et de °/o s'entendent en poids sauf mention contraire. EXEMPLE i.- 20 On introduit 10 parties d'un tissu de fibres de poly (adipate d*hexaméthylène diaminé) dans 400 parties en volume d'un bain de teinture contenant 0,2 partie du colorant de*•formulé CHj SO^Na 25 h0"^2^- CH=CH-ÇJ)-IÏ=ïï- ' . ' ' MaO^ÎS CH3 ■ , ■ 0,3 partie d'acide acétique à 30°/o et 0,2 partie d'un, agent égalisant du commerce. On, commence la teinture à 40°C, on chauffe le bain de teinture à 1 * ébullition en 30 minutes et on maintient au bouillon pendant 60 à 90" ihjnutes. la matière teinte est ensuite rinçée„ pt séchée0 On obtient une teinture de nuance orangée possédant une très'bonne solidité à là lumière et d'excellentes solidités au mouillé. _~ EXEMPLE 2.- ' On teint au bouillon pendant 1 heure 10 parties de flocons de polycaprolactame, au rapport de Dain de 1 : 40, dans.un bain contenant 0,2 partie du colorant' de formule 30 35 BAD ORIGINAL 70 24813 2051652 le 2-hydroxy-diphényle le 3-hydroxy-l-méthyl-4—isopropylbenzène le 3-hydroxy-l,2,4-triméthylbenzène 5 Les composés énumérés ci-dessus peuvent être remplacés par des mélanges d'hydroxybenzènes dans la préparation des colorants; on ob--tient alors des coloraits qui possèdent des nuances et des propriétés tinctoriales analogues mais dont la solubilité dans l'eau est accrue. i 70 24813 2051652 - EEVEMDXOATIOHS - 1.- . Procédé de teinture et/ou d'impression des matières textiles en polyamides synthétiques, le procédé se caractérisant en ce que l'on utilise des colorants de formule générale (a),. S°5H "NsH-CH=CH- «y- K=N ho3^ dans laquelle R et R, représentent des atomes d'hydrogène, des groupes 10 alkyle contenant de 1 à 4 atomes de carbone ou un reste cyclohexyle ou phényle et n et m sont des nombres dont la valeur va de 1 à 4. 2.- Procédé selon la revendication 1, caractérisé en ce que l'on utilise des mélanges des colorants selon la revendication 1. 3»- I»es matières textiles teintes par le procédé selon la revendication 1 ou 2.